(57)【要約】  一実施形態における構造体は、スクリーン印刷に用いられる構造体のスキージ面の濡れ性を向上させたり、撥水／撥油層を密着良く形成する。この構造体は、複数の貫通口（目開き）を有する基材としてのスクリーンメッシュと、このスクリーンメッシュ上に形成され印刷パターン開口部を有する乳剤層と、この乳剤層が形成されたスクリーンメッシュの印刷基板面に形成され撥水性を有する撥水層とを備え、乳剤層が形成されたスクリーンメッシュのスキージ面には濡れ性を良くする表面改質処理が施されている。
2014189026.tif 000002
【特許請求の範囲】
【請求項１】
スクリーン印刷に用いられ、複数の貫通口を有する構造体であって、
少なくとも一部に濡れ性を良くする表面改質処理が施されている、
構造体。
【請求項２】
前記表面改質処理は、スキージ面の少なくとも一部に施されている請求項１に記載の構造体。
【請求項３】
前記スキージ面の前記表面改質処理が施されている部分は、ミネラルスピリットとの接触角（室温、湿度２５〜３５％）が９０°未満である請求項２記載の構造体。
【請求項４】
前記スキージ面の前記表面改質処理が施されている部分は、純水との接触角（室温、湿度２５〜３５％）が９０°未満である請求項２記載の構造体。
【請求項５】
請求項２記載の構造体であって、
印刷基板面が撥水性を示し、
前記スキージ面の前記表面改質処理が施されている部分は、純水との接触角（室温、湿度２５〜３５％）が９９°以下である、
構造体。
【請求項６】
前記スキージ面の前記表面改質処理が施されている部分は、純水との接触角（室温、湿度２５〜３５％）が９０°未満である請求項５記載の構造体。
【請求項７】
前記印刷基板面は、フッ素原子を含む請求項５記載の構造体。
【請求項８】
前記表面改質処理は、プラズマドライプロセスによる被膜形成処理、又は、プラズマドライプロセスによる改質ガスをプラズマ化して照射する処理である請求項１記載の構造体。
【請求項９】
前記プラズマドライプロセスは、大気圧プラズマ法である請求項８記載の構造体。
【請求項１０】
前記改質ガスは、不活性ガス、窒素及び酸素のうち少なくとも一つを含む請求項８記載の構造体。
【請求項１１】
請求項１記載の構造体であって、
熱変形温度以上の加熱を経て形成されたステンレス鋼部分を含み、印刷基板面の少なくとも一部に前記表面改質処理が施されている基材と、
前記基材の前記印刷基板面の前記表面改質処理が施されている部分に、当該基材の官能基と縮合反応により−Ｏ−Ｍ結合可能な元素Ｍ（ここで、Ｍは、Ｔｉ、Ａｌ、及び、Ｚｒからなる群から選ばれる）を含むカップリング剤を介した撥水性及び／又は撥油性の撥水／撥油層、又は、更にフッ素を含む当該カップリング剤から成る撥水／撥油層と、
を備える構造体。
【請求項１２】
前記構造体は、スクリーンメッシュ、多孔性シート、メタルマスクのいずれかである請求項１記載の構造体。
【請求項１３】
請求項１記載の構造体を備える印刷用孔版であって、
前記構造体は、複数の貫通口を有するスクリーンメッシュと、前記スクリーンメッシュ上に形成され印刷パターン開口部を有する乳剤層とによって構成され、
前記乳剤層が形成されたスクリーンメッシュの少なくとも一部に濡れ性を良くする表面改質処理が施されている、
印刷用孔版。
【請求項１４】
請求項１３記載の印刷用孔版であって、
前記表面改質処理は、大気圧プラズマ法による改質ガスをプラズマ化して照射する処理であり、
前記乳剤層の少なくとも前記表面改質処理が施された部分にシワ状及び／又は斑点状の凹凸形状が形成されている、
印刷用孔版。
【請求項１５】
スクリーン印刷に用いられる構造体を製造する方法であって、
（ａ）複数の貫通口を有する基材を準備する工程と、
（ｂ）前記基材の少なくとも一部に濡れ性を良くする表面改質処理を施す工程と、
を備える方法。
【請求項１６】
スクリーン印刷に用いられる印刷用孔版を製造する方法であって、
（ａ）複数の貫通口を有するスクリーンメッシュを準備する工程と、
（ｂ）前記スクリーンメッシュ上に印刷パターン開口部を有する乳剤層を形成する工程と、
（ｃ）前記乳剤層が形成されたスクリーンメッシュの少なくとも一部に濡れ性を良くする表面改質処理を施す工程と、
を備える方法。
【発明の詳細な説明】
【技術分野】
【０００１】
相互参照
本出願は、日本国特許出願２０１３−１０６０２５（２０１３年５月２０日出願）に基づく優先権を主張し、この内容は参照により全体として本明細書に組み込まれる。【０００２】
本発明は、構造体及び印刷用孔版、並びにこれらを製造する方法に関し、詳しくは、濡れ性を良くする表面改質処理がなされた構造体及び印刷用孔版、並びにこれらを製造する方法に関する。
【背景技術】
【０００３】
従来より、印刷用孔板の表層にシランカップリング剤等の撥水剤を塗布することによって、インク（ペースト）との濡れ性を改質したスクリーン印刷用のスクリーン版が提案されている（例えば、日本国特開平５−８０５２２号公報）。このスクリーン版では、スクリーン上に形成した乳剤の表面張力を低下させるフッ素系樹脂などの作用剤を乳剤上に積層させることによって撥インキ性を付与し、スキージのストローク回数が増えても滲みのない印刷を可能としている。
【発明の概要】
【発明が解決しようとする課題】
【０００４】
しかしながら、シランカップリング剤等の撥水剤は表面張力の小さな液体である場合が多いため、印刷時のインクの滲みを抑制するために印刷基板面側に撥水剤を塗布すると、印刷パターンを構成する開口部の断面や、この開口部において露出している基材（スクリーンメッシュ）やリブに撥水剤が意図せずに付着し、さらに、スキージングを行うスキージ面側に開口部を介して撥水剤が意図せずに回り込んでしまう場合がある。この結果、意図しない部分に撥水性が付与されることとなり、例えば、開口部にインクが充填されずに印刷かすれの原因となったり、スキージ面側でインクが「玉」となってインクの一様な配置が困難となる等、印刷品質の悪化を招いてしまう。【０００５】
こうした意図しない部分に塗布される撥水剤をふき取って除去することも可能ではあるが手間であり、特に、撥水剤を基材に密着良く固定するためにプライマー層を形成した場合には、液体のプライマー層も撥水剤と同様に意図しない部分に形成されるから、強固に密着したシランカップリング剤等の撥水剤を除去することは容易でない。また、印刷用孔版は、乳剤版におけるメッシュや、メタルマスクにおける印刷パターン開口部等、加熱されたステンレス鋼を含む場合が多い。こうした加熱されたステンレス鋼は、その表層において官能基（水酸基）が減少しており、例えば、印刷基板面側における撥水／撥油層を密着良く形成することが困難となってしまう。【０００６】
本発明の実施形態は、スクリーン印刷に用いられる構造体のスキージ面の濡れ性を向上させることを目的の一つとする。また、本発明の実施形態は、スクリーン印刷に用いられる構造体における撥水／撥油層を密着良く形成することを目的の一つとする。本発明の実施形態の他の目的は、本明細書全体を参照することにより明らかとなる。【０００７】
印刷用の孔版や、スクリーンメッシュ等の孔版を構成する部材は、印刷に用いられる水性や油性のインク等の種類、インクに添加される水や溶剤などの希釈剤、顔料及び金属粉等を含めたインク総体の様々な粘性やチクソ性、転写先の印刷シートやインクを回転させ充填する部材であるスキージ等との界面におけるインクの親和性等に応じて、濡れ性を設計する必要がある。この濡れ性の設計は、孔版等の一方の面である印刷基板側に接する「印刷基板面」（印刷シート面）、反対側の面であるスキージングを行う「スキージ面」、及び、印刷パターン開口部の厚みを構成する部分における「断面」（スクリーンメッシュにおいては厚みを構成する目開き部の繊維糸の表面）の各面において考慮する必要があり、各面において異なる濡れ性に設計することが適切である場合もある。【０００８】
例えば、一般的に、印刷用の孔版や、スクリーンメッシュ等の孔版構成部材では、そのスキージ面において、インクをスキージングにより適度に回転させてチクソ性を十分に発現させることができるようなインクとの親和性（インクに一定の回転を与えるための摩擦抵抗力）や、インクを弾くことなく均一に配置し、孔版の印刷パターン開口部へ均一に充填させるための濡れ性（インクとの親和性が確保され、インクを濡れ広がらせるような面）が要求される場合がある。また、印刷基板面においては、印刷パターン開口部を透過して印刷基板にインクを忠実に転写するためのインクとの離型性や、インクの滲みを防止するためのインクの弾き性が要求される場合がある。このような要求に従い、印刷基板面においては、意図的に撥水性や撥水撥油性の表面処理が行われる場合もある。さらに、印刷パターン開口部の前述した「断面」においては、粘度の高いインクに対しては離型性が要求され、一方、粘度の低いインクに対しては、親和性（インク充填性）が要求される場合もある。【０００９】
また、例えば、電子部品の印刷用の孔版には、微細化、高精細化、印刷物の薄膜化等の印刷要求にともない、孔版構成部材であるスクリーンメッシュとして、例えば、＃５００、＃６４０、＃７３０や＃８４０メッシュ（ハイメッシュ）等の非常に細い繊維糸をきめ細かく編みこんで形成したメッシュが使用され始めている。例えば、ステンレス鋼糸により形成され、特に撥水性や撥水撥油性の表面処理が行われていない状態の＃５００−１９−２８ハイメッシュの水との接触角は、１０６°前後であり、非常に大きな撥水性を示す。通常の未処理のステンレス鋼（表面２Ｂ材）平板の水との接触角が７０〜８０°前後であることを考慮すると、ステンレス鋼製のメッシュは、糸が編みこまれた３次元的構造（フラクタル次元が３により近い構造）であって、一方の面から他方の面に開口部（糸の目開き部）が貫通した状態で形成されるため、平坦であり貫通する開口部を有しない平板の表面よりも大きな「構造撥水性」が発現していると推定できる。【００１０】
また、ステンレス鋼薄板にレーザ光を照射することにより、微細な径の印刷パターン開口部を多数形成したメタル印刷孔版や、フォトリソグラフィー法にて形成したメッキ被膜用の型にメッキ被膜を形成し、その後、型からメッキ被膜を剥離して微細な径の印刷パターン開口部を多数形成した電鋳箔によるメタル印刷孔版（メタルマスク）等においても、その開口部の穴径は２０μｍ程度と非常に微細化されており、一つの孔版に対してこうした印刷パターン開口部が百万個以上形成されているものも珍しくなくなってきている。このように、細い繊維糸を用いたきめ細かいスクリーンメッシュを使用した印刷用孔版や、微細な径の印刷パターン開口部を多数形成したメタル孔版等は、例えば水との表面濡れ性が意図せず撥水性（構造撥水性）になっている場合がある。【００１１】
例えば、スキージ面が前述した構造撥水性を示し、特に水との接触角が９０°を超えるような表面を有する印刷用孔版や印刷用スクリーンメッシュに水性インクを用いて印刷を行うと、印刷用孔版の印刷パターン開口部やスクリーンメッシュの目開き部において逆毛管圧力を受けるため、インクが開口部や目開き部に進入、充填されにくくなる場合がある。さらに、この結果、開口部や目開き部においてインクの下側に気泡（空気）が残留することがある。残留した気泡は、スキージング時にインクと一緒に印刷対象物（インクの転写先）に転写され、インクの転写量の不足やバラツキ等によって印刷カスレ等の不具合を誘発させることになり得る。さらに、油との接触角が９０°を超える撥油性表面を有する印刷用孔版や印刷用スクリーンメッシュに、油性のインク（油に近い表面張力を有するバインダーや希釈剤を含むインク等）、溶剤等を用いて印刷を行う場合においても、前述した水性インクの場合と同様の問題が発生し得る。さらにまた、油との接触角が９０°未満であっても、撥水性表面や撥油性表面を有する、水や油との濡れ性の悪い印刷用孔版や印刷用スクリーンメッシュを用いる場合、スキージング時に発生する気泡の巻き込みによる印刷カスレ等の不具合は、スキージングスピードの上昇、即ち、印刷タクトタイムの短縮による生産性の向上を行うと、より一層顕著となる。【００１２】
また、前述したスキージ面が構造撥水性を示し、特に水との接触角が９０°を超えるような表面を有する印刷用孔版や印刷用スクリーンメッシュに水性のインク洗浄剤を用いて印刷終了後の版洗浄を行うと、印刷パターン開口部や目開き部における逆毛管圧力によってインクの洗浄剤が進入、充填されにくくなり、印刷パターン開口部や目開き部に残留したインクの洗浄性が悪化し、残留、固化したインクによって、印刷用孔版等の印刷品質や耐久性の劣化を引き起こしてしまう可能性がある。このことは、油との接触角が９０°を超える撥油性の表面を有する印刷用孔版や印刷用スクリーンメッシュに、油性インク等を用いて印刷を行う場合においても同様であり、例えば、油と同程度の表面張力を有する洗浄用の有機溶剤やアルコール等が孔版の印刷パターン開口部に進入、充填されにくくなることによって洗浄時における同様の問題が発生し得る。【００１３】
こうした問題は、印刷用孔版等が意図せずに構造撥水性を示す場合に加え、例えば、意図的に印刷用孔版やスクリーンメッシュの印刷基板面に撥水性や撥水撥油性の表面処理を行ったときに、表面処理に用いる材料（特に、表面張力の非常に低い液体材料）が印刷パターン開口部（断面）や目開き部（断面）に付着し、また、これらを通じてスキージ面に濡れ広がり、意図せずにスキージ面に対しても撥水性や撥水撥油性の表面処理が為されてしまう場合にも発生し得る。
【課題を解決するための手段】
【００１４】
本発明の一実施形態に係る構造体は、スクリーン印刷に用いられ、複数の貫通口を有する構造体であって、少なくとも一部に濡れ性を良くする表面改質処理が施されている。【００１５】
本発明の一実施形態に係る印刷用孔版は、上述した構造体を備える印刷用孔版であって、前記構造体は、複数の貫通口を有するスクリーンメッシュと、前記スクリーンメッシュ上に形成され印刷パターン開口部を有する乳剤層とによって構成され、前記乳剤層が形成されたスクリーンメッシュの少なくとも一部に濡れ性を良くする表面改質処理が施されている。【００１６】
本発明の一実施形態に係る構造体を製造する方法は、スクリーン印刷に用いられる構造体を製造する方法であって、（ａ）複数の貫通口を有する基材を準備する工程と、（ｂ）前記基材の少なくとも一部に濡れ性を良くする表面改質処理を施す工程と、を備える。【００１７】
本発明の一実施形態に係る印刷用孔版を製造する方法は、スクリーン印刷に用いられる印刷用孔版を製造する方法であって、（ａ）複数の貫通口を有するスクリーンメッシュを準備する工程と、（ｂ）前記スクリーンメッシュ上に印刷パターン開口部を有する乳剤層を形成する工程と、（ｃ）前記乳剤層が形成されたスクリーンメッシュの少なくとも一部に濡れ性を良くする表面改質処理を施す工程と、を備える。
【発明の効果】
【００１８】
本発明の様々な実施形態によって、スクリーン印刷に用いられる構造体のスキージ面の濡れ性を向上させたり、スクリーン印刷に用いられる構造体における撥水／撥油層を密着良く形成することができる。
【図面の簡単な説明】
【００１９】
【図１】本発明の一実施形態に係る構造体１０の断面を模式的に表す模式図。
【図２】実施例１の印刷基板面の電子顕微鏡写真（４００倍）。
【図３】実施例２の印刷基板面の電子顕微鏡写真（４００倍）。
【図４】比較例１の印刷基板面の電子顕微鏡写真（４００倍）。
【図５】実施例２の印刷基板面の電子顕微鏡写真（１０００倍）。
【図６】実施例２のスキージ面の電子顕微鏡写真（１０００倍）。
【図７】比較例１のスキージ面の電子顕微鏡写真（１０００倍）。
【図８】比較例５のスクリーン版を用いて印刷した印刷物の写真。
【図９】実施例７のスクリーン版を用いて印刷した印刷物の写真。
【発明を実施するための形態】
【００２０】
本発明の様々な実施形態について添付図面を参照して説明する。これらの図面において、同一又は類似の構成要素には同一又は類似の参照符号を付し、その同一又は類似の構成要素についての詳細な説明は適宜省略する。
【００２１】
図１は、本発明の一実施形態に係る構造体１０の断面を模式的に表す模式図である。一実施形態における構造体１０は、図示するように、複数の貫通口（目開き）１２ａを有する基材としてのスクリーンメッシュ１２と、このスクリーンメッシュ１２上に形成され印刷パターン開口部１４ａを有する乳剤層１４と、この乳剤層１４が形成されたスクリーンメッシュ１２の印刷基板面に形成され撥水性を有する撥水層１６とを備え、乳剤層１４が形成されたスクリーンメッシュ１２のスキージ面には濡れ性を良くする表面改質処理が施されている。この構造体１０は、スクリーンメッシュ１２が図示しない枠体に張られ、図中上側からインク（ペースト）を塗布してスキージングを行うことにより、印刷パターン開口部１４ａによって形成された印刷パターンが図中下側に配置された図示しない被印刷物に印刷される印刷用孔板として用いられる。なお、図１は、本発明の一実施形態に係る構造体１０の構成を模式的に表すものであり、その寸法は必ずしも正確に図示されていない点に留意されたい。
【００２２】
一実施形態におけるスクリーンメッシュ１２は、様々な材質や線径の糸を編み込んで作成される。スクリーンメッシュ１２を構成する糸の表面粗さ、断面形状、及び折り方は、その用途等に応じて適宜変更され得る。断面形状は、例えば、丸型、楕円型、四角形型、多角形型、不定形型、及び星型が含まれる。折り方の例には、平織り、綾折、及び３次元形状折が含まれる。スクリーンメッシュ１２を構成する糸の材料は、例えば、ステンレス鋼、鉄鋼、銅、若しくはタングステン等の金属又はこれらの合金である。また、金属には非晶質金属なども含まれる。さらには、スクリーンメッシュ１２を構成する糸の材料として、ポリプロピレン、ポリエステル、ポリエチレン、ナイロン、ビニル等の化学繊維、レーヨン等の混紡繊維、炭素繊維、ガラス繊維等の無機材料、羊毛、絹、綿、若しくはセルロース等の天然素材繊維であってもよい。さらに、スクリーンメッシュ１２を構成する糸は、繊維糸の交差する「交点部」の厚みを減らすためにプレスされたもの（カレンダー加工品）でも良く、繊維糸表層の表面粗さをサンドブラスト加工などの物理加工や、化学エッチィングその他の化学薬品処理で改質したもの、湿式メッキや乾式メッキ等にて表面処理されたものでも良く、さらには、スクリーンメッシュ１２に、後に乳剤を塗布して印刷パターンを露光する際の紫外線乱反射を防止するために紫外線反射防止用の化成処理被膜や塗料などが塗布されているものでもかまわない。例えば、スクリーンメッシュ１２として、＃５００−１９メッシュを用いることができる。＃５００−１９メッシュは、メッシュを構成する線材（繊維糸）の線径が１９μｍ、メッシュ開口部（貫通口１２ａ）幅（目開き、つまり隣接する線材の間隔）が概ね３０μｍであり、メッシュカウントが５００である。メッシュカウントが５００とは、１インチ幅に５００本のメッシュ線材が存在することを意味する。スクリーンメッシュ１２の材質、線径、メッシュ数、メッシュ開口部の大きさの均一性、メッシュ開口部の位置、メッシュ開口部のテーパ角度、及びメッシュ開口部の形状等の仕様は、ここで述べたものに限られず、印刷方法、印刷パターン、印刷対象、要求される耐久性等に応じて適宜変更することができる。また、一実施形態において、スクリーンメッシュ１２は、通常、糸状の素材を編み込むことによって形成されるが、それ以外の方法によって形成することも可能である。例えば、スクリーンメッシュ１２は、電鋳法、印刷法、及びフォトリソグラフィー法により形成され得る。また、スクリーンメッシュ１２は、基材に対して、レーザ加工、エッチィング加工、ドリル加工、パンチング加工、及び放電加工等の様々な方法で貫通口を形成することにより形成される。このとき形成される貫通口が、スクリーンメッシュ１２の貫通口１２ａに相当する。上述した材質や作成方法は適宜組み合わせられる。また、スクリーンメッシュ１２のメッシュ開口部のエッジ部は、適宜面取りされる。スクリーンメッシュ１２は、複数のメッシュを組み合わせたものであってもよい。例えば、同じ種類のメッシュ同士や異なる種類のメッシュ同士が組み合わせられる。
【００２３】
さらに、一実施形態における乳剤層１４は、必ずしもメッシュを伴うものである必要はなく、様々な樹脂や金属、ガラスやセラミクス、あるいは上述した素材の複合素材等に、所望の印刷パターン開口部を、レーザ加工、エッチィング加工、ドリル加工、パンチング加工、その他適宜の方法で形成したものや、メッキ電鋳法などの「型」から印刷パターン開口部を形成した板状、フィルム状のものであってもよく、孔版のパターン開口部に必ずしもメッシュを伴わないものであっても良い。
【００２４】
一実施形態における乳剤層１４は、例えばジアゾ系の感光乳剤を用いて形成することができる。乳剤層１４には、例えばフォトリソグラフィ法によって、印刷パターンに対応する印刷パターン開口部１４ａが形成される。印刷パターン開口部１４ａは、乳剤層１４を厚み方向に貫通するように形成され、この印刷パターン開口部１４ａにおいてスクリーンメッシュ１２が露出している。フォトリソグラフィ法を用いる場合には、フォトマスクのマスクパターンをスクリーンメッシュ１２に形成された乳剤層１４に露光することによって乳剤層１４の一部を硬化させ、その後、乳剤層１４のうち露光により硬化した部分のみをスクリーンメッシュ１２上に残存させ、それ以外の部分を除去することで、印刷パターン開口部１４ａを形成することができる。また、乳剤層１４の素材、形成方法は、本発明の趣旨を逸脱しない範囲で適宜選択することができる。例えば、水溶性フィルム、ラッカーフィルム、ニス原紙、ナイロン樹脂原紙等の樹脂系乳剤を用いて、後にエキシマレーザ光等の部分照射によって乳剤層１４に印刷パターンを形成する方法を用いたり、乳剤層１４を、レーザ光を照射して印刷パターンを予め形成した金属箔や、電鋳法によって印刷パターンを予めメッキ形成した金属箔等とし、こうした印刷パターンが予め形成された金属箔をスクリーンメッシュ１２に貼り付ける方法等を用いることができる。さらに、印刷パターンが形成されたスクリーンメッシュ１２を枠体に直接貼り付ける代わりに、スクリーンメッシュ１２とは別の支持スクリーンを枠体に張り、この支持スクリーンにスクリーンメッシュ１２を貼り付けて用いてもよい。
【００２５】
一実施形態における撥水層１６は、例えばフッ素を含有するシランカップリング剤から成る薄膜として形成される。このようなフッ素含有シランカップリング剤として、フロロテクノロジー社のＦＧ−５０１０Ｚ１３０−０．２を用いることができる。一実施形態において、この撥水層１６は、印刷パターン開口部１４ａを透過する印刷ペーストの透過体積に実質的な影響を与えないほど薄く形成され、例えば、約２０ｎｍの厚さに形成される。さらに、一実施形態において、撥水層１６は撥水層をより密着良く基材に固定するためのプライマー層を介して形成される場合も有りうる。撥水層１６の膜厚はこれに限定されず、用いられる撥水剤の種類により適宜変更され、例えば、１ｎｍ〜１μｍの範囲で形成される。
【００２６】
撥水層１６は、様々な方法で乳剤層１４及び乳剤層１４の印刷パターン開口部１４ａにおいて露出するスクリーンメッシュ１２に設けられる。例えば、撥水層１６は、不織布等の布、スポンジ、スポンジ状ローラ、刷毛、及び／又はこれら以外の様々な塗布用具を用いて塗布される。また、撥水層１６は、フッ素含有シランカップリング剤を霧状にして噴霧することによって形成することもできる。これら以外にも、ディッピング法、抵抗加熱法、蒸着法、及び／又はこれら以外の様々な方法によって形成され得る。また、撥水層１６は、カップリング剤を主成分とする層と、撥水性材料又は撥水・撥油性材料を主成分とする層と、から成る２層構造であってもよい。フッ素を含有するシランカップリング剤等によって撥水層１６を形成することにより、構造体１０の印刷基板面はフッ素原子を含み得る。
【００２７】
図１に示すように、撥水層１６は印刷基板面側（図中下側）に形成されるが、表面張力の小ささ等に起因して、印刷パターン開口部１４ａの断面や、印刷パターン開口部１４ａにおいて露出しているスクリーンメッシュ１２にシランカップリング剤等の撥水剤が意図せずに付着し、さらに、印刷パターン開口部１４ａを介してスキージ面側（図中上側）に撥水剤が意図せずに回り込んで付着してしまう場合がある。そこで、一実施形態における構造体１０は、スキージ面側に濡れ性を良くする表面処理を施している。この結果、意図せずに撥水層１６の撥水剤が付着した部分についてはその撥水性を抑制し、撥水剤が付着していない部分についてはその濡れ性をより一層向上させることができる。この結果、印刷パターン開口部１４ａへのインクの充填性を向上させることができ、スキージング速度を増大させた場合に発生する気泡のインクへの巻き込みを抑制することができる。また、スキージ面におけるスキージング時のインクのローリング性を向上させることができ、この結果、インクのチクソ性を発現し易くすることができる。このように、印刷の品質・生産性を向上させることができる。また、本発明の他の実施形態においては、印刷パターン開口部１４ａの断面や、印刷パターン開口部１４ａにおいて露出しているスクリーンメッシュ１２に対しても濡れ性を良くする表面処理を施すことによって、印刷パターン開口部１４ａにおける逆毛管現象の発現や、構造体としての構造撥水性等の発現を抑制することもできる。
【００２８】
一実施形態における構造体１０は、撥水層１６を形成するものとしたが、撥水層１６を形成しないものに本発明を適用することもできる。撥水層１６を形成しない場合であっても、前述したように、スキージ面が構造撥水性等、濡れ性の悪い状態になっていると、印刷品質の悪化等の問題を生じ得るため、スキージ面において濡れ性を良くする表面改質処理を施すことにより、印刷品質の悪化を抑制することができる。
【００２９】
本発明の一実施形態において、スキージ面の濡れ性を向上させる表面改質処理は、スキージ面のみの表面処理ではなく、印刷パターン開口部の断面や、さらに必要に応じて印刷基板面の濡れ性を良くする表面改質処理によって達成できる場合もあり得る。このように印刷基板面の濡れ性を良くする場合が有り得るのは、印刷基板面と印刷パターン開口部断面は一連の「面」を為している場合が多く、例えば、本発明の一実施形態により濡れ性を向上させた（濡れ性を良くした）印刷パターン開口部断面を伝わって、一連の面を為している濡れ性の悪い印刷基板面との境界縁部にインク等が進出し、このインク等が、所謂「濡れのヒステリシス」、「濡れのピン留め効果」によって濡れ性の悪い印刷基板面に進出しにくくなることにより、印刷パターン開口部に充填されるインク等の量が不足するような場合に、印刷パターン開口部の周辺部の印刷基板面側をも含む印刷基板面の濡れ性も良くして対応する事例等が考えられるからである。
【００３０】
また、本発明の一実施形態に係る構造体１０において、乳剤層１４を形成する前のスクリーンメッシュ１２のスキージ面に対して、濡れ性を良くする表面改質処理を行うようにしても良いし、さらには、スクリーンメッシュ１２の印刷基板面に対して、濡れ性を良くする表面改質処理（基材の官能基と縮合反応により−Ｏ−Ｍ結合可能な元素Ｍ（ここで、Ｍは、Ｔｉ、Ａｌ、又はＺｒ）を含むカップリング剤の密着を向上させる処理）を行うようにしても良い
【００３１】
一実施形態において、濡れ性を良くする表面改質処理は多様な方法で行うことができる。例えば、プラズマドライプロセス（例えば、公知のプラズマスパッタリング法等）によってＳｉＯX、ＴｉＯX、等の被膜をスクリーンメッシュ１２等の基材に形成することにより行うことができる。又は、プラズマドライプロセス（例えば、公知のプラズマＣＶＤ法等）により、非晶質炭素膜等をスクリーンメッシュ１２等の基材に形成し、この非晶質炭素膜の表層に酸素や窒素等の電子吸引性の大きな元素から成るプラズマを照射した被膜を形成することにより行うことができる。他の態様としては、アルゴン等の不活性ガス、酸素、窒素の少なくとも１つの元素を含む改質ガスをプラズマ化してスクリーンメッシュ１２等の基材に直接照射することにより行うことができる。このように、スクリーンメッシュ１２等の基材に付加的な被膜を形成すること無しに濡れ性を良くする場合、被膜を追加形成することで発生し易くなる付加的な被膜成分の基材からの剥離による印刷物や生産ラインの汚染を防止することができ、また印刷パターンの開口精度が、被膜の膜厚によって変動することを抑制することが可能になる。
【００３２】
本発明の一実施形態に従う濡れ性を良くする表面改質処理を、例えば、連続した一つの面を構成しているスキージ面、印刷パターン開口部の断面、印刷基板面の各面の全部に対して行うことによって、インクの充填性を向上させることも可能であり、さらに、スキージ面、印刷パターン開口部の断面、印刷基板面の任意の一部の面（例えば、スキージ面及び印刷パターン開口部の断面のみ）に対して行うことも可能である。このように、任意の一部の面に濡れ性を良くする表面改質処理を行う場合には、この表面改質処理を行わない部分に公知のマスキングなどを必要に応じて施した上で実施すれば良い。
【００３３】
また、濡れ性を良くする表面改質処理を、直進性の高いプラズマ照射によって行うことにより、構造体１０の一方の面や特定の部分（例えば、印刷パターン開口部の断面を含むスキージ面側のみ）へのプラズマ照射が可能となり、撥水性又は撥水・撥油性を要する部分（例えば、印刷基板面側）の撥水性又は撥水・撥油性を残存させ、濡れ性の向上が必要な部分のみに対して表面改質処理を施すことができる。
【００３４】
一実施形態において、濡れ性を良くする表面改質処理、特に、スキージ面の表面改質処理は、印刷用孔版の印刷パターン開口部に露出するスクリーンメッシュ等の繊維糸径を、湿式、乾式メッキによって増大させることにより構造撥水性を穏やかにする方法や、スキージ面側の表面粗さを、サンドブラスト加工、研磨加工、薬液エッチィング等で増大させる方法、ステンレス鋼製のスクリーンメッシュよりも水や油に対する濡れ性が大きい例えばＳｉＯｘやＴｉＯXから成る無機被膜等の表面処理をスクリーンメッシュに行う方法や、界面活性剤を塗布する方法等、本発明の趣旨を逸脱しない範囲において様々な方法にて行うことが可能である。一実施形態において、濡れ性を良くする表面改質処理が施されたスキージ面は、ミネラルスピリットとの接触角（室温、湿度２５〜３５％）が９０°未満であることが好ましく、純水との接触角（室温、湿度２５〜３５％）が９０°未満であることが更に好ましい。さらに、本発明の他の実施形態は、濡れ性を良くする表面改質処理が施された印刷パターン開口部（の断面）を含む部分のスキージ面において、ミネラルスピリットとの接触角（室温、湿度２５〜３５％）が９０°未満であることが好ましく、純水との接触角（室温、湿度２５〜３５％）が９０°未満であることが更に好ましい。また、濡れ性を良くする表面改質処理が施されたスキージ面の印刷基板面側が撥水性を示す場合には、スキージ面側における純水との接触角（室温、湿度２５〜３５％）が９９°以下であることが好ましく、９０°未満であることが更に好ましい。加えて、本発明の他の実施形態において、濡れ性を良くする表面改質処理が施されたスキージ面の印刷基板面側が撥水性を示す場合には、濡れ性を良くする表面改質処理が施された印刷パターン開口部（の断面）を含む部分のスキージ面側における純水との接触角（室温、湿度２５〜３５％）が９９°以下であることが好ましく、９０°未満であることが更に好ましい。
【００３５】
本発明の他の実施形態では、構造体１０の印刷基板面側の撥水性、撥油性を確保しつつ、スキージ面、及び印刷パターン開口部（の断面）のインクとの良好な濡れ性を確保するために、構造体１０に印刷パターン開口部を形成する前の平面状の（開口部の無い）印刷基板面に予め撥水処理、または撥油処理を行っておき、その後、構造体１０に印刷パターン開口部を形成する。こうした方法により、例えば、構造体１０の印刷基板面側に付与する撥水剤が、印刷パターン開口部やスキージ面側へ不用意に回り込みことをより確実に防止することが可能となる。例えば、レーザ穴空け加工により印刷パターン開口部が形成される印刷用孔版（メタルマスク）において、予めステンレス鋼板等の印刷基板面に相当する面側に撥水剤、撥油剤等を塗布した後、所望の印刷パターン開口部を、レーザ光をステンレス鋼板に照射して形成することにより、印刷パターン開口部断面やスキージ面が、撥水剤や撥油剤によって濡れ性が悪化することを防止することが可能となる。
【００３６】
このように、印刷用孔版を作成するにあたり、印刷パターン開口部を形成する前の状態の金属箔や板、乳剤（メッシュに塗布された状態含む）その他各種樹脂からなる箔や板、その他印刷用孔版の材料として使用し得る板状、箔状の材料あるいは前記各種素材の複合体、積層体からなる板、箔（印刷用孔版の構成部分）、さらにはメッシュなどの、印刷基板面となる一方の面の濡れ性と、反対側のスキージ面に相当する面の濡れ性を予め適宜印刷用途に適合させるよう加工、選択（素材自体の選択も含む）しておき、後に前記板、箔に印刷用孔版の印刷パターン開口部に相当する貫通口を、レーザ加工法やドリル加工、パンチ加工法、フォトリソグラフィー法その他適宜、適切な加工法により形成することは、印刷用孔版の各種構成面の表面濡れ性を他の構成面に影響を与えないで適正化することに於いても非常に有効となる。
【００３７】
つまり、本発明の一実施形態において、前記のように予め印刷基板面、スキージ面に相当する板や箔材料部分に、該孔版が使用される印刷用途に合わせて予め適宜適切な表面濡れ性が選択、加工（表面処理含む）され、その後に印刷パターン開口部が形成され完成体となる印刷用孔版構造体の印刷基板面側の濡れ性と、印刷パターン開口部の断面（メッシュを使用したスクリーン版の場合、印刷パターン開口部に露出するメッシュ表層も含まれる場合がある）の濡れ性と、スキージ面側の濡れ性の少なくともいずれか一つの面の濡れ性が、他の孔版構成面とは異なる濡れ性を示すように改質されることになる。
【００３８】
前記の「異なる濡れ性を示す」という意味は、温度や湿度が同じ環境下において、水（例えば純水）や油（例えばミネラルスピリット）との接触角が異なるという意味で、表面自由エネルギーが異なる場合、面粗度が異なる場合、あるいは表面自由エネルギーと面粗度の双方が異なる場合も含まれ得る。具体例（１）としては、印刷用孔版構成部材であるステンレス鋼板の印刷基板面側（に相当する面）を水との接触角が９０°を超える撥水性表面（例えば水との接触角が１００°以上）としておき、スキージ面に相当する反対側の面側を水との接触角が９０°未満の親水性表面（例えば通常のステンレス鋼由来の水との接触角７０〜８０°前後の面）とし、後に、前記ステンレス鋼に印刷パターン貫通口が形成された場合の前記貫通口断面部も前記ステンレス鋼由来の濡れ性とする場合、他の具体例（２）としては、印刷用孔版構成部材であるステンレス鋼板のスキージ面に相当する側の面の水との接触角を少なくとも通常のステンレス鋼由来の水との接触角７０〜８０°前後よりも濡れ性の大きい親水性表面とし、後に前記ステンレス鋼に微細な印刷パターン貫通口が形成された場合において発現される凹凸構造由来の構造撥水性による水性インクの充填性障害を緩和できるようしておく場合等、さらには具体例（３）としては前記具体例（１）の様に印刷基板面側を撥水性とし、さらに前記具体例（２）のようにスキージ面側を親水性とする場合等であるが、これらに限定されるわけではない。
【００３９】
一実施形態に係る構造体１０において、スクリーンメッシュ１２がステンレス鋼部分を含む場合には、印刷基板面に対し、アルゴン等の不活性ガス、酸素、窒素等を含む改質ガスを真空中（減圧下）でプラズマを生成するプラズマ装置、大気圧プラズマ装置、ＵＶ光照射装置等でプラズマ化、又はラジカル化して照射して濡れ性を向上させた（表層を活性化させた）後に、ステンレス鋼部分の官能基と縮合反応により−Ｏ−Ｍ結合可能な元素Ｍ（ここで、Ｍは、Ｔｉ、Ａｌ、又はＺｒ）を含むカップリング剤を介した撥水性及び／又は撥油性の撥水／撥油層、又は、更にフッ素を含むカップリング剤から成る撥水／撥油層を、密着良く形成することができる。即ち、例えば、ステンレス鋼を大気雰囲気中にて高温（例えば５００℃）で加熱処理すると表層の酸化被膜中での Ｆｅの濃縮、不動態被膜中の水和物の酸化（酸化物層の形成）、及び、表面水酸基の縮合脱水が生じることが知られている。この結果、ステンレス鋼表面に表面水酸基化度の低いＦｅ2Ｏ3 を主体とする酸化被膜が形成されることが報告されている （岡山県工業技術センター「ステンレス鋼表面からのタンパク質汚れの洗浄除去特性」The Mode of the Removal of Protein from Stainless Steel Surface by Cleaning Operation、福▲崎▼智司、高温学会誌  第35巻  第3号（2009年5月））。この部分において、基材の官能基（水酸基）と縮合反応により−Ｏ−Ｍ結合可能な元素Ｍを含むカップリング剤の定着性、密着性が劣化することになる。本発明の一実施形態に係る構造体１０においては、前述した方法によって、撥水／撥油層を定着良く形成することが可能となる。なお、印刷用孔版は、例えばレーザ光の照射やドリルでの穴開けで印刷パターンの開口部が形成された印刷用孔版（メタルマスクなど）や、溶融したステンレス鋼を糸状に引き伸ばした繊維糸で編まれたスクリーンメッシュなど、少なくとも印刷性に影響を与える開口部（目開き部）において、熱変形温度以上の加熱を経て形成されたステンレス鋼が使用される場合が多い。
【００４０】
本発明の一実施形態において、スクリーンメッシュ１２に乳剤を塗布した後に、この乳剤を印刷パターンに合わせて露光・現像（現像は水洗いによるスクリーンメッシュ１２からの乳剤除去）を行った乳剤層１４の印刷パターン開口部１４ａ（一度乳剤が塗られた後に再度露出したスクリーンメッシュ１２）における残存物や、レーザ光により穴開け加工がなされ、この穴開け部等に形成されたドロスを化学薬品でエッチィングしたメタル孔版上におけるエッチィング薬液の残渣等、表面に様々な残存物や汚れが生じることがある。こうした残存物や汚れに対して、アルゴン等の不活性ガス、酸素、窒素等を含む改質ガスをプラズマ化して照射し、表面の残存物や汚れを減少させ、濡れ性を向上させた（表層を活性化させた）後に、この表面改質部分にさらに、前述した基材の官能基と縮合反応により−Ｏ−Ｍ結合可能な元素Ｍを含むカップリング剤を介した撥水性及び／又は撥油性の撥水／撥油層、又は、更にフッ素を含むカップリング剤から成る撥水／撥油層を、密着良く形成することができる。なお、前述した基材の官能基と縮合反応により−Ｏ−Ｍ結合可能な元素Ｍを含むカップリング剤の一例として、チタネート系カップリング剤は、商品名「プレンアクト３８Ｓ」（味の素ファインテクノ株式会社製）などが市販されている。また、アルミネート系カップリング剤は、商品名「プレンアクトＡＬ−Ｍ」（アルキルアセテートアルミニウムジイソプロピレート、味の素ファインテクノ株式会社製）が市販されている。さらに、ジルコニア系カップリング剤は、商品名「ケンリアクトＮＺ０１」（ケンリッチ社製）が市販されている。
【００４１】
さらに、前述したフッ素系カップリング剤からなる撥水／撥油層が不必要な部分に形成された場合には、さらに不活性ガス、酸素、窒素等を含む改質ガスをプラズマ化、又はラジカル化して照射して撥水性、撥水撥油性を抑制することも可能である。
【００４２】
ここで、スクリーンメッシュ１２に乳剤層１４を形成後、撥水層１６を形成する前の構造体において、印刷基板面側に上述したプラズマを用いた表面処理を施すこともできる。こうすれば、乳剤層１４上にシワ状及び／又は斑点状の凹凸形状が形成され、この凹凸形状にフッ素含有シランカップリング剤等の撥水剤を塗布して撥水層１６を形成することになり、凹部に形成された撥水層が凸部によって保護される構造となり、撥水層１６の耐久性を向上させることができる。さらに、表面処理によって乳剤層１４の印刷基板面側に形成する凹凸形状を構造撥水性を発現するような形状とすることにより、印刷基板面側における撥水性を強化することも可能である。さらに、印刷基板面側に、非晶質炭素膜、各種元素を含む非晶質炭素膜、無機被膜等を保護膜として形成しても良い。
【００４３】
印刷用孔版の構成部材である、例えばスクリーンメッシュは、印刷用枠体に接着剤や粘着テープで固定される場合（直貼版）や、コンビネーション版等においては、他のスクリーンメッシュと接着剤や粘着テープで固定される。また、スクリーンメッシュの表層に乳剤が塗布固着される等、スクリーンメッシュは孔版自体を作成する上で相手材との強い接着性が要求される部分が存在する。本発明の一実施形態において、印刷用孔版の構成部材やスクリーンメッシュの表層にプラズマプロセスによる表面処理（表面活性化）が為されるため、こうした接合をより強固に行うことが可能となる。
【００４４】
本発明の一実施形態に係るプラズマを用いた表面処理は、例えば、空気、酸素、アルゴン、ネオン、ヘリウム、キセノン、窒素、炭酸ガス等の、基材の分子構造の鎖を開鎖して活性点を形成可能な改質ガス（元素）や、基材表層に極性を有する各種官能基等を形成可能とする改質ガス（元素）などの、基材表面の濡れ性を増大させることが可能な公知の改質ガスを原料として行うことができる。また、プラズマの照射は、公知のプラズマＣＶＤ法、コロナ放電によって活性ガスを照射する方法、ＵＶを照射する方法、大気圧プラズマ法等の様々な方法を用いることができる。真空装置にて基材を減圧することなく処理可能であって生産性の高い大気圧プラズマ法を用いてプラズマを用いた表面処理を施すことが好ましい。さらに、印刷用孔板は、接着剤、粘着テープ、乳剤等の真空環境下でアウトガスが発生し易い素材によって構成されており、真空環境下で行うプラズマＣＶＤ法やプラズマＰＶＤ法では、これらの素材が変質して孔版の歪みや耐久性の劣化などを引き起こす場合がある。コロナ放電を用いた方法は、大気圧プラズマ法に比べ基材への均質な処理を行うのが難しい。また、印刷用孔板においては、ＵＶ感光性の乳剤によって印刷パターンを形成することが多く、ＵＶを照射する方法では乳剤の変質を引き起こす恐れがある。一方、大気圧プラズマ法を用いることにより、こうした問題の発生を抑制しつつ、解放された常圧環境下での簡便な作業が可能となる。
【００４５】
ここで、本発明の一実施形態に係る大気圧プラズマ法は、常圧下で各種改質原料ガスを誘電体バリア放電法やリモートプラズマ法等でプラズマ化する方法であり、プラズマ化されたガスを対象ワークに吹き付けて処理する方法があるが、その他の原理に基づくものであってもかまわない。
【００４６】
一実施形態における構造体１０は、プラズマを用いた表面処理によって構造体１０の表面の所望の部分を改質する。即ち、表面の改質のみであって表面に被膜を形成しないから、被膜自体が剥離してしまう問題や、形成した被膜の内部応力によって構造体１０が歪んでしまう（特に、一方の面のみに被膜を形成した場合に顕著である）問題等を生じさせるリスクを低減することができる。また、プラズマを用いて被膜を形成する場合（例えば、印刷基板面（印刷シート面）側に無機被膜を保護膜として形成する場合等）、スクリーンメッシュ１２、又はこれに代わる複数の孔を有する板状部材が、洗浄不足であったり、不動態層を形成しやすいステンレス鋼で形成されていたり、同じく不動態層を形成しやすいＮｉメッキ等によって被膜されていると、プラズマを用いて形成した被膜は密着力が悪く、容易に剥離してしまう場合がある。一方、一実施形態における構造体１０は、プラズマを用いた表面部分の改質だから、こうした密着性に起因する問題を生じない。
【００４７】
さらに、例えば意図的に印刷用孔版やスクリーンメッシュの印刷基板面側に撥水性や撥水撥油性の処理を行った時点で、撥水性や撥水撥油性の表面処理材料（特に表面張力の非常に低い液体材料）が、意図せずに印刷用孔版の印刷パターン開口部や、こうした開口部を通じてスキージ面側に濡れ広がり、スキージ面側も撥水性や撥水撥油性の表面処理が為されてしまう場合には、スキージ面側を溶剤や撥水剤等の希釈液等でふき取っても良いし、スキージ面側の表層を物理的に研磨、除去してしまってもかまわない。
【００４８】
一実施形態における構造体１０は、「ベタ印刷」等と称される印刷に使用され、スクリーンメッシュに乳剤その他のパターン部を形成せず、スクリーンメッシュのみを枠体に貼り付け、このスクリーンメッシュの目開き（開口部）を通してインクを連続した面状に印刷基板に印刷するものにも適用することができる。さらに、例えば、ステンレス鋼製の薄板にレーザ光を照射して印刷パターン開口部を形成したメタル箔（印刷用孔版）を、印刷機等の専用保持部に枠体を伴わないメタル箔の状態で直接保持（チャッキング）させて印刷に供する場合等、枠体を伴わない印刷用孔版に適用することもできる。
【００４９】
以上説明した一実施形態における構造体１０によれば、構造体１０のスキージ面側に濡れ性を良くする表面処理を施すことにより、意図しない撥水／撥油性に起因する印刷品質・生産性の悪化（印刷カスレや洗浄性悪化等）を抑制することができる。また、スクリーンメッシュ１２がステンレス鋼部分を含む場合には、印刷基板面に対し、不活性ガス、酸素、窒素等を含む改質ガスをプラズマ化して照射して濡れ性を向上させた後に、ステンレス鋼部分の官能基と縮合反応により−Ｏ−Ｍ結合可能な元素Ｍ（ここで、Ｍは、Ｔｉ、Ａｌ、又はＺｒ）を含むカップリング剤を介した撥水性及び／又は撥油性の撥水／撥油層、又は、更にフッ素を含むカップリング剤から成る撥水／撥油層を、密着良く形成することができる。
【００５０】
一実施形態では、構造体１０のスキージ面に濡れ性を良くする表面改質処理が施されている態様を中心に説明したが、必ずしもスキージ面に対して濡れ性を良くする表面改質処理を施す必要はない。前述したように、濡れ性を良くする表面改質処理によって、例えば、印刷用孔板等の構成部材の接合を良くしたり、ステンレス鋼部分における撥水／撥油層を密着良く形成することができる。また、一実施形態では、乳剤層１４が形成されたスクリーンメッシュ１２を例示したが、多孔性シート、メタルマスク等の複数の貫通口を有する他の部材を用いて一実施形態における構造体を構成することもできる。
【実施例】
【００５１】
以下に述べる方法により、一実施形態における構造体の表面改質の状態について確認した。【００５２】
１．表面形状及び濡れ性の確認
樹脂メッシュからなるコンビネーションにて４５０ｍｍ×４５０ｍｍの印刷枠に支持された＃５００−１９−２８ステンレス鋼メッシュを基材として公知のジアゾ系の感光乳剤を塗布した上で、公知のフォトリソグラフィー法によって３００μｍ×１００μｍの四角形のパターン開口部が５０μｍスペースで縦一列に配置されたパターン列と、このパターン列から１００μｍのスペースを空けて、２５０μｍ×１００μｍの四角いパターン開口部が１００μｍスペースで縦一列に配置されたパターン列とが交互の縦列となったものを印刷パターンエリア（１５０ｍｍ×１５０ｍｍ）に形成、配置されたコンデンサの電極のような印刷するための乳剤版を準備した。準備した試料のスキージ面（パターン開口部、メッシュの露出部及び乳剤部）にＡｒガスを原料とするプラズマを大気圧にて照射したものを実施例１とし、大気（窒素及び酸素からなる空気）を大気圧にてプラズマ照射したものを実施例２とし、こうしたプラズマを用いた表面処理を施さないものを比較例１とした。さらに、準備した試料（乳剤版）の印刷基板面側のみから、フッ素含有シランカップリング剤（フロロテクノロジー社、ＦＧ−５０１０Ｚ１３０−０．２）を不織布に含ませて塗布した上で、スキージ面にＡｒガスを原料とするプラズマを大気圧にて照射したものを実施例３とし、スキージ面に大気（窒素及び酸素からなる空気）を大気圧にてプラズマ照射したものを実施例４とし、こうしたプラズマを用いた表面処理を施さないもの（印刷基板面側からフッ素含有シランカップリング剤を塗布しただけの状態のもの）を比較例２とした。また、前述した＃５００−１９−２８ステンレス鋼メッシュを４５０ｍｍ×４５０ｍｍの印刷枠に貼り付けたのみのもの（乳剤を塗布していないメッシュのみの状態）を４つ準備し、そのままの状態で表面処理を行わないものを比較例３とし、印刷基板面側のみからフッ素含有シランカップリング剤を塗布したものを比較例４とし、この比較例４と同様にフッ素含有シランカップリング剤をメッシュに塗布した後、Ａｒガスを原料とするプラズマを大気圧にてスキージ面側から照射したものを実施例５、比較例４と同様にフッ素含有シランカップリング剤をメッシュに塗布した後、大気（窒素及び酸素からなる空気）のプラズマをスキージ面側から大気圧にて照射したものを実施例６とした。【００５３】
ここで、ステンレス鋼製のスクリーンメッシュは、糸の交差する複雑な凹凸を有する基材であり、片面に滴下した液滴等がメッシュの開口部を通して裏面側に達するため、本来の片面側のみの（例えば、直進性の高いプラズマ照射を実際に直接、面として受け、表面改質された部分のみの）厳密な表面状態（接触角）を把握しにくい。そこで、ステンレス鋼（ＳＵＳ３０４−２Ｂ）の裏面に達する貫通口の無い四角い平らな板（１００ｍｍ×１００ｍｍ、厚さ１ｍｍ、表面粗さ  概ねＲａ：０，０７５μｍ）を３枚準備し、フッ素含有シランカップリング剤をそれぞれに塗布した後、大気圧プラズマを照射しない状態のものを参考例１とし、フッ素含有シランカップリング剤を塗布した面にＡｒガスを原料とするプラズマを大気圧にて照射したものを参考例２とし、大気（窒素及び酸素からなる空気）のプラズマを照射したものを参考例３とした。なお、各試料に対するプラズマ処理は、大気圧プラズマを連続して生成及び照射しているプラズマヘッドを、各試料の照射面の上部においてプラズマ連続照射の状態で往復移動させ、且つ各試料の照射面を、前記往復運動しているプラズマヘッドの下部において一定ピッチで移動させ、所定範囲の表面に大気圧プラズマを照射する形態を採り、以下の通り行った。なお、他の実施例における大気圧プラズマの照射方法も、特に条件が異なる旨の記載が無い場合は同様である。
＜Ａｒガスによるプラズマ処理＞
株式会社ウェル社製装置型式：HPW-01
プラズマヘッドからのプラズマ照射範囲：φ５ｍｍ
プロセス条件：
プラズマ電源（ＲＦ電源）出力：２００Ｗ
アルゴンガス流量：6L/min
プラズマヘッドの（ワーク処理面上の）送り（通過）速度：220mm/sec
プラズマヘッドとワーク表面の距離：8mm 
照射部分における照射処理回数：処理対象面部上を往復させプラズマ照射を処理対象面部に計２回照射を行う工程を１工程とする方法。（行き、帰りの１往復）
上記のようなプラズマ照射方法、照射工程にて処理対象試料の必要処理面を１工程終了する毎に、４ｍｍの距離ずつ試料をスライドさせながら試料の改質必要面全面を処理する方法で行っている。
＜大気によるプラズマ処理＞
株式会社ウェル社製装置型番：WAP003、
プラズマヘッドからのプラズマ照射範囲： φ１０ｍｍ
プロセス条件：
プラズマ電源出力：282〜285W
キャリアガス：コンプレッサーから供給された清浄圧縮空気
流量：19.4〜19.6L/min
プラズマヘッドの（ワーク処理面上の）送り（通過）速度：220mm/sec
プラズマヘッドとワーク表面の距離：8mm
にて、処理対象面部上を往復させ、処理対象面部にプラズマ照射を計４回（プラズマヘッドを２往復させる方法）行う工程を１工程とする方法。
上記のようなプラズマ照射方法、照射工程にて処理対象試料の必要処理面を１工程終了する毎にプラズマヘッドのプラズマ照射範囲：φ１０ｍｍの半分の距離（５ｍｍ）ずつ試料をスライドさせながら試料の改質必要面全面を処理する方法で行っている。
【００５４】
図２、図３及び図４は、それぞれ、実施例１、実施例２、比較例１の印刷基板面の電子顕微鏡写真（４００倍）であり、図５は、実施例２の印刷基板面の電子顕微鏡写真（１０００倍）である。また、図６は、実施例２のスキージ面の電子顕微鏡写真（１０００倍）、図７は比較例１のスキージ面の電子顕微鏡写真（１０００倍）である。このように、各実施例において、比較例には無いシワ状及び斑点状の乳剤表層部に形成された凹凸形状が確認できる。
このように、大気圧プラズマを乳剤版のスキージ面から照射することで、スキージ面のみでなく、反対側の印刷基板面側の面粗度を粗くすることが可能であることが確認できた。このことは、大気圧プラズマを乳剤版のスキージ面側から照射することにより、プラズマ照射面の化学的な活性の向上のみならず、面粗度の粗化によりスキージ面の表面濡れ性を一層向上できること、さらに、反対側の面である乳剤版の印刷基板面の面粗度も同時に向上させることが可能になることから、スキージ面側より大気圧プラズマを照射した乳剤版の印刷基板面側を撥水性としたい場合、前記撥水性（凹凸構造に伴う構造撥水性、撥油性表面の形成が為される）をより向上させることにも寄与することを示唆していると考えることができる。【００５５】
また、上述した、参考例１〜３（の各処理面）、比較例２〜４及び実施例３〜６のスキージ面、並びに印刷基板面側の任意の１０点における水（純水）、及び石油系溶剤であるミネラルスピリット（油）との接触角の平均値を確認することによりプラズマ照射前後での親水性（親油性）の変化を確認した。確認結果を以下に示す。
なお、本明細書記載の全ての接触角測定は、
測定機器：  協和界面科学（株）  ポータブル接触角計  PCA-1 
測定範囲：  0〜180°（表示分解能0.1°）
測定方法：  測定液滴下５秒間後の接触角を測定（液適法）
測定液：  純水、ミネラルスピリット
滴下量：  1.5μｌ／測定毎（１回）（純水、ミネラルスピリット同様）
測定環境：  常圧、室温２５℃±３℃、湿度：３０％±５％
にて行っている。なお、以下の接触角の測定結果の記載において、「水」との表記は純水（との接触角）を示し、「油」との表記はミネラルスピリット（との接触角）を示している。また、水（純水）と油（ミネラルスピリット）を使用するのは、印刷に使用されるインクに水性、油性が存在するため、またミネラルスピリット（石油系溶剤）が油性インクの希釈剤として使用される場合があるからである。
また、比較例、比較例に対応する各実施例においては、各試料の大気プラズマ照射後、ほぼ同等の時間が経過した時点で接触角の測定を行うように、接触角測定時間を調整している。【００５６】
まず始めに、今回の検証に使用した比較例３（全く無処理のス  テンレス鋼製スクリーンメッシュ＃５００−１９−２８）の接触角をスキージ面側から測定した結果を示す。
水：１０６．３°  油：３１．９°
となった。なお、無処理のため片面測定のみであり、印刷基板面側の測定は行っていない。この水との接触角の測定結果から、水性インクについては、無処理の状態でステンレス鋼製スクリーンメッシュ＃５００−１９−２８のメッシュ開口部への充填において、逆毛管現象（圧力）が既に発生しており、インクの充填が困難になり、この結果、メッシュ開口部に空気が残存し、スキージング時に水性インクがメッシュ開口部に充填され難く、印刷基板側に透過、転写され難いこと、また、残存する空気が気泡となって、スキージングによりインクに巻き込まれて印刷シートに転写され易い状態であることが推定できる。【００５７】
＜ステンレス鋼板（参考例）＞
続いて、ステンレス鋼板（参考例）の接触角の測定結果を示す。
・参考例１（プラズマを照射していないもの）
水：１１４．３°  油：５３．８°
撥水・撥油性が発現していることが確認できる。
・参考例２（Ａｒガスプラズマを照射したもの）
水：６５．９°  油：２１．３°
・参考例３（大気プラズマを照射したもの）
水：６２．７°  （水のみ）
Ａｒガス、並びに大気のプラズマを照射することでステンレス鋼板表層の水、及び油との接触角が大幅に低下することを確認した。
この事から、フッ素シランカップリング剤等の参考例１における接触角測定結果のような強い撥水撥油性の皮膜が形成されている部分においても、後に大気圧プラズマを照射することで、前記撥水撥油性を示す皮膜の構造がプラズマにより破壊、改質されることで撥水撥油性が大きく抑制可能であると推定できる。
＜乳剤パターンのあるもの＞
続いて、印刷用孔版の乳剤パターンのあるものの測定結果を示す。なお接触角の測定に使用した純水（水）とミネラルスピリット（油）の液滴は、乳剤パターンの開口部、またこの開口部に露出するステンレス鋼製スクリーンメッシュに跨る形になる。なお、開口パターンの無い乳剤のみの面状部分に今回の検証と同様な撥水、撥油処理を行い、接触角を測定すると、水で１１０°前後、油で５０°前後の接触角を示す。
・比較例２（Ａｒガスプラズマ照射前）の印刷基板面
水：１２８．７°  油：８５．５°
・比較例２（Ａｒガスプラズマ照射前）のスキージ面
水：１２９．６°  油：８９．５°
但し、油の測定点１０点中、２点で９３．１°、９２．３°と９０°を超える接触角が確認されている。撥水、撥油処理を行った開口パターンの無い乳剤のみの面状部分に比べて、水、油ともに非常に大きな接触角を示すことが判る。また、フッ素含有シランカップリング剤を塗布していないスキージ面においても、水、油ともに印刷基板面側とほぼ同等の大きな接触角が測定され、フッ素含有シランカップリング剤が、塗布を行った印刷基板面からスキージ面に回りこんでいることも推定できた。本測定結果より、水や油との接触角が９０°を超えた部分（乳剤パターン開口部、またはこの開口部に露出するスクリーンメッシュの開口部）においては、水（水性インク）や油（油性インクや溶剤バインダー、希釈剤などを含むインク）が逆毛管圧力を受け、開口部に進入・浸透しにくい状態が発生していることを強く推定できる。【００５８】
続いて、各大気圧プラズマにより表面改質を行ったものの測定結果を示す。
・実施例３（Ａｒガスプラズマ照射後）の印刷基板面
水：８５．１°  油：６６．４°
・実施例３（Ａｒガスプラズマ照射後）のスキージ面
水：９８．７°  油：７７．１°
・実施例４（大気プラズマ照射後）の印刷基板面
水：８０．６°  油：６９．３°
・実施例４（大気プラズマ照射後）のスキージ面
水：８２．８°  油：７４．９°
このように、Ａｒガス、または大気プラズマをスキージ面側から照射することで水、油との接触角を大幅に低下させ、乳剤パターン開口部に水や油がより進入しやすい状態（逆毛管圧力の抑制）が確認でき、油については、接触角が９０°未満となり、水（水性インク）や油（油性インク）に対する逆毛管圧力が大幅に抑制された状態になったことがわかる。さらに、Ａｒガスをプラズマ化して照射したものに比べて、電子吸引性の酸素、窒素原子を含むプラズマを照射する大気プラズマの方が水との接触角を小さくできていることも確認できた。【００５９】
＜ステンレス鋼製スクリーンメッシュのみのもの＞
続いて、ステンレス鋼製スクリーンメッシュのみの各試料に各大気圧プラズマにより表面改質を行ったものの測定結果を示す。
・比較例４（Ａｒ並びに大気プラズマ照射前）の印刷基板面
水：１３２．６°  油：９７．５°
・比較例４（Ａｒ並びに大気プラズマ照射前）のスキージ面
水：１３１．８°  油：９４．９°
全く無処理のステンレス鋼製スクリーンメッシュ＃５００−１９−２８の接触角（水：１０６．３°、油：３１．９°）に比べ、水、油とも非常に大きな接触角が測定されている。接触角が大きな値で測定される理由は、メッシュに撥水撥油処理が加えられたことによる構造撥水性や構造撥油性の増大に起因し、スクリーンメッシュの開口部が小さく、油についても９０°を超える接触角が測定され、水（水性インク）や油（油性インク）に対する逆毛管圧力が非常に大きいことが推定できる。続いて、各大気圧プラズマにより表面改質を行ったものの測定結果を示す。
・実施例５（Ａｒガスプラズマ照射後）の印刷基板面
水：８８．６°    油：８１．６°
・実施例５（Ａｒガスプラズマ照射後）のスキージ面
水：８８．８°    油：６０．３°
・実施例６（大気プラズマ照射後）の印刷基板面
水：７９．６°  油：８３．１°
・実施例６（大気プラズマ照射後）のスキージ面
水：７０．８°  油：８５．９°
このように、プラズマ照射によって、フッ素含有シランカップリング剤の撥水撥油効果が抑制され、９０°未満の水と油に対する接触角が確認できた。なお、ステンレス鋼製の平板上に於いては各種大気圧プラズマを照射した面において、９０°に比べ大きく接触角が低下していたが、＜乳剤パターンのあるもの＞、＜ステンレス鋼製スクリーンメッシュのみのもの＞での接触角の見掛け上の低下が少ない理由は、スキージ面側のみが大気圧プラズマ処理されているため、スキージ面側、または印刷基板面側から滴下された接触角測定用の水（純水）滴、または油（ミネラルスピリット）滴が、スクリーンメッシュの開口部を通して反対側の面に達し、スキージ面側、または印刷基板面側双方の濡れ性の異なる面に接触した場合の接触角が示されているものと考えられる。結果、大気圧プラズマ処理を行ったスキージ面側の水、または油の接触角は、実際のこの部分のみの接触角（平板の場合のように、フッ素含有シランカップリング剤が塗布された後、この部分に直接プラズマ照射を受け、改質された面部分のみの接触角）に比べ大きな接触角を示し、印刷基板面側については実際のこの部分のみの接触角（平板にフッ素含有シランカップリング剤が塗布された後、プラズマ照射を受けていない状態の面部分のみの接触角）に比べ小さな接触角を示していると推定できる。このことから、実際の印刷等において、孔版の厳密な印刷基板面部分（フッ素含有シランカップリング剤が塗布された後、プラズマ照射を受けていない状態の面部分）においては、例えば、印刷用スクリーン版と離れる場合の最終のインク接触部の版離性（孔版の撥水撥油性）や、厳密なスキージ面部分（フッ素含有シランカップリング剤が塗布された後、この部分に直接プラズマ照射を受け、改質された面部分）においては、インクを馴染ませ、インクに回転運動等を与えるインクへの親和性（孔版の親水、親油性）が部分的には発現されていると推定できる。【００６０】
３．大気圧プラズマ処理によるスクリーンメッシュ片面のみの改質の有効性確認
印刷用孔版や印刷用のスクリーンメッシュは、例えば印刷基板面側とスキージ面側が貫通口を介して繋がっており、しかも、印刷基板面側はインクの滲み防止や切れを良くするため撥水（撥油）性が必要で、一方スキージ面側はインクの充填性やチクソ性を発現させるためのインクとの親和性が要求される場合がある。大気圧プラズマ処理による表面改質を印刷用孔版や印刷用のスクリーンメッシュの一方の面より行った場合の他方の面への影響を確認した。【００６１】
１００ｍｍ×１００ｍｍのステンレス鋼（ＳＵＳ３０４）メッシュ、＃５００−１９−２８試料を準備した。この試料の一方の片面（Ｘ面）に公知のプラズマＣＶＤ方法にてトリメチルシランガスを原料ガスとしてＳｉを含む非晶質炭素膜を１００ｎｍ程度形成した後、酸素プラズマを照射しプラズマＣＶＤ装置から取り出し、さらにＸ面からフッ素含有シランカップリング剤（フロロテクノロジー社、ＦＧ−５０１０Ｚ１３０−０．２）を塗布したものを準備した。続いて、このメッシュ基材をＸ面側を閉塞することなく、空中に浮かせた状態で大気圧プラズマ処理（改質ガスは空気を使用し、メッシュ基材の一方側のＹ面からＸ面にプラズマが通過できる状態となる）したものの処理前後における表層からの検出元素の確認、比較を行った。なお原料ガスはコンプレッサーから供給されるドライエアをプラズマ化させたものを使用した。【００６２】
ＦＥ−ＳＥＭにてＸ面とプラズマ照射面であるＹ面の酸素原子の量を測定し、大気圧プラズマの照射前後における酸素量を比較した。なお、酸素原子の量を測定するのは、大気中のプラズマ化された酸素が基材に照射されたのち基材に残留する量を確認するためであり、大気プラズマを照射しない状態においては、メッシュ基材のＹ面からは酸素がほぼ検出されないことを事前に確認している。なお、ＦＥ−ＳＥＭは日立ハイテク社製SU-70を使用し、マッピング×10000、加速電圧7kv、プローブ電流mediumの条件にて測定を行っている。【００６３】
酸素の検出量は、Ｘ面においてプラズマ照射前が７．１１質量％であったのに対して、プラズマ照射後は７．６６質量％であり、プラズマ照射前後でほぼ変わらない酸素量が検出された。一方、Ｙ面（プラズマ照射面）からは、概ね２質量％の酸素が検出された。このように、Ｘ面において大気圧プラズマの照射による影響を大きく与えることなく、Ｙ面に大気圧プラズマによる処理を施せることが確認できた。【００６４】
４．スキージ面の濡れ性向上による印刷品質の確認
ステンレス鋼（ＳＵＳ３０４）メッシュ（＃５００−１９−２８）を準備し、コンビネーション内部のメッシュ部の大きさが２００ｍｍ×２００ｍｍであり印刷パターン有効エリアが１５０ｍｍ×１５０ｍｍである４５０ｍｍ×４５０ｍｍ（４５０角枠）の乳剤スクリーン版（印刷用孔版）を準備した。なお、乳剤の厚みは約２μｍとした。このスクリーン版の印刷パターン有効エリアの全面に、開口部が６００μｍ×３００μｍであるパターンを縦横両方向に２００μｍのスペースを空けて形成した。【００６５】
パターンを形成したスクリーン版の印刷基板面に公知のプラズマＣＶＤ方法で非晶質炭素膜を概ね１００ｎｍの厚さで形成した後、続けて窒素ガスをプラズマ化して非晶質炭素膜に照射した膜よりなるフッ素含有シランカップリング剤のプライマー層を形成した後、フッ素含有シランカップリング剤（フロロテクノロジー社、ＦＧ−５０１０Ｚ１３０−０．２）を印刷基板面側、スキージ面側の双方から塗布し乾燥させた。フッ素含有シランカップリング剤をこのように両面から塗布したのは、フッ素含有シランカップリング剤を確実にスキージ面側に塗布する（スキージ面側にフッ素含有シランカップリング剤が回り込んでしまった状態を再現させる）ためである。この状態のものを比較例５とする。さらに同様に形成したスクリーン版のスキージ面側に、公知の大気圧プラズマ法によって空気（大気）をプラズマ化して照射したものを実施例７とし、アルゴンガスプラズマを照射したものを実施例８とした。実施例７及び８のスキージ面の任意の１０点における水（純水）との接触角の平均値を測定したところ、実施例７が８８°実施例８が８４°であった。なお、大気圧プラズマの照射条件は以下の通りである。
・実施例７
株式会社ウェル社製
機器型番：WAP003、
プラズマヘッドからのプラズマ照射範囲： φ１０ｍｍ
プロセス条件：
プラズマ電源出力：282〜285W
キャリアガス：コンプレッサーから供給された清浄圧縮空気
流量：19.4〜19.6L/min
プラズマヘッドの（ワーク処理面上の）送り（通過）速度：220mm/sec
プラズマヘッドとワーク表面の距離：8mm
にて、処理対象面部上を往復させ、処理対象面部にプラズマ照射を計４回（プラズマヘッドを２往復させる方法）行う工程を１工程とする方法。
上記のようなプラズマ照射方法、照射工程にて処理対象試料の必要処理面（スキージ面側の概ねコンビネーション内部の大きさが２００ｍｍ×２００ｍｍのパターンエリアを含む範囲）を１工程終了する毎にプラズマヘッドのプラズマ照射範囲：φ１０ｍｍの半分の距離（５ｍｍ）だけ試料をスライドさせながら、試料の改質必要面全面を処理する方法で行っている。
・実施例８
装置型式：HPW-01
ヘッドプラズマ照射範囲：φ５ｍｍ
プロセス条件：
プラズマ電源（ＲＦ電源）出力：２００Ｗ
アルゴンガス流量：6L/min
プラズマヘッドの（ワーク処理面上の）送り（通過）速度：220mm/sec
プラズマヘッドとワーク表面の距離：8mm
照射部分における照射処理回数：処理対象面部上を往復させプラズマ照射を処理対象面部に計２回行う工程を１工程とする方法。（行き、帰りの１往復）
にて行った。
上記のようなプラズマ照射方法、照射工程にて処理対象試料の必要処理面（スキージ面側の概ねコンビネーション内部の２００ｍｍ×２００ｍｍのパターンエリアを含む範囲）を１工程終了する毎に４ｍｍの距離だけ試料をスライドさせながら、試料の改質必要面全面を処理する方法で行っている。【００６６】
比較例５及び実施例７、８のスクリーン版を用いて公知のスクリーン印刷法にて印刷を行った。なお、印刷用スキージはウレタン性、スキージスピードは500mm/sec、印刷基板はコンデンサ用の公知のセラミックグリーンシートを使用していずれの試料も同条件にて印刷を行っている。比較例５による印刷物を撮影した写真を図８に、実施例７による印刷物を撮影した写真を図９にそれぞれ示す（なお、実施例８による印刷物は実施例７によるものと同様である）。比較のため、同一視野（倍率）にて撮影、観察した印刷物の状態写真に於いて、比較例５と比較して、実施例７、８はピンフォール（白い点）が大幅に低減している。このように、印刷用孔版のスキージ面側の濡れ性を向上させること（表面自由エネルギーや面粗度を増大させること）により、印刷のカスレ、印刷用孔版のスキージ面側の濡れ性（撥水撥油性によるインクへの逆毛管圧力）によるインクへの気泡（空気）巻き込みに起因するピンフォールの発生などを有効に抑制することができることが確認できた。なお、今回スキージ面側の濡れ性を改質（向上させたこと）したことに伴う印刷基板面側の濡れ性変化（例えば撥水撥油性の劣化等）に起因する印刷物の滲みの発生などの印刷品質の劣化は確認できなかった。
【図１】
2014189026.tif 000003
【図２】
2014189026.tif 000004
【図３】
2014189026.tif 000005
【図４】
2014189026.tif 000006
【図５】
2014189026.tif 000007
【図６】
2014189026.tif 000008
【図７】
2014189026.tif 000009
【図８】
2014189026.tif 000010
【図９】
2014189026.tif 000011
【手続補正書】
【提出日】平成27年11月24日(2015.11.24)
【手続補正１】
【補正対象書類名】特許請求の範囲
【補正対象項目名】全文
【補正方法】変更
【補正の内容】
【特許請求の範囲】
【請求項１】
スクリーン印刷に用いられ、印刷パターン開口部を有する構造体であって、
少なくともスキージ面の前記印刷パターン開口部を除く部分に濡れ性を良くする表面改質処理が施されている、
構造体。
【請求項２】
前記スキージ面の前記表面改質処理が施されている部分は、ミネラルスピリットとの接触角（室温、湿度２５〜３５％）が９０°未満である請求項１記載の構造体。
【請求項３】
前記スキージ面の前記表面改質処理が施されている部分は、純水との接触角（室温、湿度２５〜３５％）が９０°未満である請求項１記載の構造体。
【請求項４】
請求項１記載の構造体であって、
印刷基板面が撥水性を示し、
前記スキージ面の前記表面改質処理が施されている部分は、純水との接触角（室温、湿度２５〜３５％）が９９°以下である、
構造体。
【請求項５】
前記スキージ面の前記表面改質処理が施されている部分は、純水との接触角（室温、湿度２５〜３５％）が９０°未満である請求項４記載の構造体。
【請求項６】
前記印刷基板面は、フッ素原子を含む請求項４記載の構造体。
【請求項７】
前記表面改質処理は、プラズマドライプロセスによる被膜形成処理、又は、プラズマドライプロセスによる改質ガスをプラズマ化して照射する処理である請求項１記載の構造体。
【請求項８】
前記プラズマドライプロセスは、大気圧プラズマ法である請求項７記載の構造体。
【請求項９】
前記改質ガスは、不活性ガス、窒素及び酸素のうち少なくとも一つを含む請求項７記載の構造体。
【請求項１０】
請求項１記載の構造体であって、
熱変形温度以上の加熱を経て形成されたステンレス鋼部分を含み、印刷基板面の少なくとも一部に前記表面改質処理が施されている基材と、
前記基材の前記印刷基板面の前記表面改質処理が施されている部分に、当該基材の官能基と縮合反応により−Ｏ−Ｍ結合可能な元素Ｍ（ここで、Ｍは、Ｔｉ、Ａｌ、及び、Ｚｒからなる群から選ばれる）を含むカップリング剤を介した撥水性及び／又は撥油性の撥水／撥油層、又は、更にフッ素を含む当該カップリング剤から成る撥水／撥油層と、
を備える構造体。
【請求項１１】
前記構造体は、スクリーンメッシュ、多孔性シート、メタルマスクのいずれかを含む請求項１記載の構造体。
【請求項１２】
請求項１記載の構造体を備える印刷用孔版であって、
前記構造体は、複数の貫通口を有するスクリーンメッシュと、前記スクリーンメッシュ上に形成され印刷パターン開口部を有する乳剤層とによって構成され、
少なくともスキージ面の前記乳剤層の前記印刷パターン開口部を除く部分に濡れ性を良くする表面改質処理が施されている、
印刷用孔版。
【請求項１３】
請求項１２記載の印刷用孔版であって、
前記表面改質処理は、大気圧プラズマ法による改質ガスをプラズマ化して照射する処理であり、
前記乳剤層の少なくとも前記表面改質処理が施された部分にシワ状及び／又は斑点状の凹凸形状が形成されている、
印刷用孔版。
【請求項１４】
スクリーン印刷に用いられる構造体を製造する方法であって、
（ａ）基材に印刷パターン開口部を形成する工程と、
（ｂ）少なくとも前記基材のスキージ面の前記印刷パターン開口部を除く部分に濡れ性を良くする表面改質処理を施す工程と、
を備える方法。
【請求項１５】
スクリーン印刷に用いられる印刷用孔版を製造する方法であって、
（ａ）複数の貫通口を有するスクリーンメッシュを準備する工程と、
（ｂ）前記スクリーンメッシュ上に印刷パターン開口部を有する乳剤層を形成する工程と、
（ｃ）少なくともスキージ面の前記乳剤層の前記印刷パターン開口部を除く部分に濡れ性を良くする表面改質処理を施す工程と、
を備える方法。
【国際調査報告】
2014189026.tif 000012
2014189026.tif 000013